약 100 g 의 보 헤 마이트 , 100 g 의 칼슘 알 루미 네이트 파우더 및 바인더 를 질산 수용액 과 혼합 한 후 상온 에서 24 시간 동안 숙성 시켰 다 . 그 외 에 는 실시 예 1 과 동일 한 방법 으로 담체 를 제조 하 였 다 . 상기 담체 의 BET 표면적 은 59 m 2 / g 이 었 고 , 기공 부피 는 0 . 24 cm 3 / g 이 었 다 .